Brevet FR2679573A1 — publié le 19930129

t PROCEDE POUR LA FABRICATION D'UNE NAPPE NON TISSEE LA- VABLE A BASE DE COTON, ET NAPPE AINSI OBTENUE. L'invention concerne un procédé pour la fabrication d'une nappe non tissée légère et lavable à base de coton. Elle se rapporte également aux nappes lavables, durables ou semi-durables, à base de coton, ainsi obtenues. Dans les documents US-A-3 214 819, 3 485 706 et 3 508 308, on a décrit un procédé pour la fabrication de nappes non tissées, dans laquelle la cohésion et l'entre- lacement des fibres élémentaires entre elles, est obte- nue, non plus par voie mécanique, mais par une pluralité de jets d'eau sous pression traversant un voile ou une15 nappe en déplacement et, à l'instar des aiguilles, provo- quant l'entremêlement des fibres entre elles Ces nappes non tissées sont connues dans la littérature sous le terme anglais de "nappes spunlace" ou de "spunlace" Il n'est donc pas utile de les décrire ici en détail Ces20 nappes "spunlace" se définissent essentiellement par le fait que leur consolidation résulte d'un entrelacement hydraulique. Il est bien connu par ailleurs de réaliser des nap- pes non tissées en coton, par voie sèche ou même par voie humide c'està-dire papetière Ces nappes non tissées en coton sont essentiellement recherchées pour leur pouvoir absorbant Elles sont donc à usage unique, notamment pour l'hygiène, la médecine, ou comme élément d'essuyage.30 On a proposé de réaliser des nappes " 1 spunlace" en coton On obtient ainsi des étoffes légères, très douces au toucher et légèrement duveteuses Malheureusement, ces nappes présentent à l'état humide une mauvaise résistance35 à l'abrasion En d'autres termes, ces nappes " 1 spunlace", à base de coton, dès qu'elles sont mouillées, perdent leur drapé et leur main textile, qui sont pourtant très re- cherchées Il est donc exclu de pouvoir laver ces nappes qui se délitent très rapidement dès le premier lavage. 5 Or pourtant, le marché recherche de plus en plus des nappes légères à base de coton susceptibles d'être lavées plusieurs fois, tout en conservant leur toucher et leur drapé textiles.10 Pour pallier ces inconvénients, on a proposé d'in- troduire dans ces nappes "spunlace" de coton des liants, notamment des latex Malheureusement, ce procédé ne donne pas satisfaction, car l'incorporation de tels liants15 modifie considérablement le toucher et le drapé des pro- duits et également leur capacité d'absorption, ainsi que la souplesse. Pour toutes ces raisons, il n'est pas possible jus- qu'alors de réaliser des nappes "spunlace" en coton la- vables, tout en conservant l'essentiel de leurs proprié- tés mécaniques et textiles qui sont de plus en plus re- cherchées. L'invention pallie ces inconvénients. Elle vise un procédé perfectionné pour la fabrica- tion de nappes "spunlace" en coton, qui permette d'ob- tenir de manière économique et fiable de telles nappes30 "spunlace" en coton lavables, qui conservent leurs qua- lités mécaniques et textiles même après plusieurs lavages (cinq lavages et plus). Le procédé selon l'invention pour la fabrication d'une nappe non tissée "spunlace" à base de fibres de coton, qui consiste en continu:. à faire avancer une nappe à base de fibres de coton, à entrelacer ces fibres à l'aide d'une pluralité de jets d'eau sous pression, à sécher cette nappe entrelacée, et enfin, à réceptionner la nappe "spunlace" ainsi obtenue, se caractérise: en ce que après l'entrelaçage et avant le séchage, on essore l'eau libre contenue dans la nappe entrelacée; puis, en ce que on imprègne cette nappe essorée au moyen d'une solution aqueuse d'une résine de polyamide- amine- épichlorhydrine (PAE) à raison, mesurée en produits secs, de 0,2 % à 1 % du poids des fibres de coton; et en ce que, après avoir exprimé l'excès de solu- tion, on sèche la nappe imprégnée, à une température suffisante pour au moins amorcer la réticulation de la résine PAE déposée. En d'autres termes, l'invention consiste à préparer une nappe "spunlace" à base de fibres de coton de manière connue, puis après entrelaçage mais avant séchage, à essorer cette nappe mouillée, puis à l'imprégner d'une solution aqueuse d'une résine PAE à raison de 0,2 à 1 % du poids des fibres de coton Après avoir amorcé et com- plété la réticulation de la résine PAE, de manière inat- tendue et surprenante, on obtient une nappe "spunlace" lavable, présentant d'excellentes propriétés mécaniques, une bonne main, un bon drapé, une bonne souplesse, même après plusieurs lavages répétés. Avantageusement, en pratique: la nappe de base comprend pour partie majoritaire du coton; ces fibres de coton peuvent être mélangées à des fibres d'autre nature, notamment cellulosique: vis- 5 cose, lin, ramie, etc, voire des fibres synthétiques tel que polyamide, polyester, polypropylène, notamment pour améliorer les propriétés mécaniques de la nappe; ces fibres peuvent être de même longueur ou non que cel- les des fibres de coton;10 la nappe à base de fibres de coton de base, a un poids compris entre 30 et 300 g/m 2; en effet, on a ob- servé que si ce poids est inférieur à 30 g/m 2, la nappe ou plus exactement le voile a peu de liaisons et peu de cohérence et est difficile à manipuler et à entrelacer par jets d'eau; de même, si le poids excède 300 g/m 2, le procédé manque d'intérêt économique; on a observé qu'on obtenait de bons résultats avec des nappes de base dont le poids était compris entre 30 et 100 g/m 2; l'entrelaçage par jet d'eau sous pression est effectué de manière connue (pression entre 30 et 250 bars), les jets étant dirigés sur l'une ou les deux faces de la nappe de base; l'essorage de l'eau libre contenue dans la nappe entrelacée mouillée est effectué par foulardage ou aspi- ration; on exprime ainsi toute l'eau libre, c'est-à-dire l'eau comprise entre les fibres de coton, à l'exclusion de l'eau incluse dans ces fibres de coton (eau absorbée); l'imprégnation de la solution de PAE s'effectue par toute technique appropriée, telle que imprégnation, foulardage, plein bain, pulvérisation; la quantité de résine déposée en section sec est comprise entre 0,2 et 1 %; en effet, on a observé que si cette quantité est inférieure à 0,2 %, on n'obtient aucune amélioration significative; en revanche, si cette quantité excède35 1 %, on n'observe aucune amélioration, alors que l'on augmente inutilement le coût; la quantité déposée est variable en fonction des applications envisagées et des critères de lavabilité, et selon que l'on désire obtenir des produits semi-durables (susceptibles d'être lavés 5 trois à dix fois), ou durables (dix lavages et plus); on a observé que l'on obtenait de bons résultats avec des quantités de l'ordre de 0,4 à 0,8 %; après imprégnation, on ajuste la concentration de la solution aqueuse de PAE par foulardage, puis en con- tinu, on sèche la nappe "spunlace" imprégnée, et ce par tous moyens connus, tels que four à air traversant, cy- lindres sécheurs, rame, lampes à infra-rouge, etc; il est indispensable de chauffer à une température suffi- sante pour provoquer la réticulation de la résine PAE,15 plus exactement pour amorcer cette réticulation; en pratique, on sèche à une température d'au moins 140 'C; après réception sur la bobine, on laisse la réti- culation s'achever sur le produit façonné, par exemple par stockage pendant une à deux semaines à température20 ambiante. Comme on le sait, les résines polyamide-amine-épi- chlorhydrine (PAE), sont généralement obtenues par poly- condensation d'un diacide carboxylique et d'une triamine,25 puis réaction de l'épichlorhydrine avec les chaines de bas poids moléculaire de la polyamide-polyamine L'épi- chlorhydrine transforme les fonctions amines secondaires en amines tertiaires, voire même en ammoniums quaternai- res, et introduit alors dans la chaine des points de branchement Il en résulte des polymères de bas poids moléculaire, légèrement articulés, notamment pour pouvoir être facilement solubles dans l'eau, présentant un ca- ractère cationique, même pour des p H légèrement alcalins et des possibilités de réticulation. On pense que la résistance à l'état humide obtenue (REH), résulte des groupements de ces résines suscepti- bles d'intervenir, à savoir: les fonctions amines secondaire et tertiaire; les groupe epoxy, les groupes azetidinium. Ces deux derniers groupes sont susceptibles de don- ner des liaisons covalentes par action avec d'autres groupes de la résine (homoréticulation), ou avec des groupements fonctionnels des fibres de coton (coréticula- tion) Le développement de la résistance à l'état humide est accéléré par chauffage à 1400 C et plus On a en effet observé que la résistance à l'état humide (REH) des nap-15 pes "spunlace" conformes à l'invention, est obtenue par- tiellement au séchage, et que cette résistance continue à se développer pendant le stockage Cela doit provenir pour partie du fait que le mûrissement de la résine se prolonge lors du stockage.20 Les résines de polyamide-amine- épychlorhydrine (PAE) sont bien connues Ces résines sont disponibles dans le commerce, notamment sous les dénominations suivantes: NADAVIN LTS ou LTN-A de la société allemande BAYER, KYMENE 557 H ou 709 de la société américaine HERCULES. Ces résines sont utilisées à ce jour pour la fabri- cation du papier, en les incorporant à la pâte dans le pulpeur en vue de donner au papier une bonne résistance à l'humide, notamment pour fabriquer des sachets de thé. Dans cette technique, la résine est introduite dans la pâte donc à l'humide, et non sur un voile sec Les pa-35 piers obtenus présentent malheureusement aucune résis- tance au lavage, ce qui n'est pas gênant pour l'applica- tion envisagée qui est à usage unique. Il est surprenant de constater que la sélection parmi les différentes nappes connues à base de coton d'une nappe "spunlace", combinée avec un liage à très faible quantité d'une résine particulière, à savoir la 5 résine PAE, permet de résoudre avec succès un problème qui se posait depuis longtemps, à savoir la possibilité de réaliser des nappes "spunlace" lavables, qui conser- vent même après plusieurs lavages répétés, non seulement toutes leurs propriétés mécaniques, mais également toutes10 leurs caractéristiques textiles de toucher, de drapabili- té, de souplesse, etc La manière dont l'invention peut être réalisée et les avantages qui en découlent ressortiront mieux des exemples de réalisation qui suivent, à l'appui de la figure unique annexée. La figure unique annexée schématise une installation pour la mise en oeuvre du procédé selon l'invention Dans cette installation continue, les références suivantes désignent: ( 1): une nappe de base en fibres de coton ( 2): le premier ensemble de liaison de la machine de liage hydraulique, telle que celle vendue par le Déposant sous la dénomination JETLACE; ( 3): le second ensemble de liaison hydraulique de cette même machine, pour entrelacer l'autre face, afin d'améliorer la résistance à l'abrasion; en pratique, on règle la quantité d'énergie trans- férée par les jets d'eau des ensembles de liage ( 2,3) à la nappe ( 1) à une valeur comprise entre 0,2 et 1,1 k WH par kilo de fibres, et on règle le diamètre des jets d'eau à une valeur comprise entre 100 et 150 microns, à une pression comprise entre 30 et 250 bars; ( 4): la nappe mouillée entrelacée obtenue; ( 5): le poste de foulardage pour exprimer l'eau libre contenue dans la nappe "spunlace" mouillée ( 4) (eau résiduelle absorbée de l'ordre de 30 %); ( 6): l'ensemble d'imprégnation de la solution aqueuse de PAE; ( 7): la nappe "spunlace" imprégnée de PAE; ( 8): l'ensemble de séchage, par exemple chauffé à C; ( 9): la nappe "spunlace" lavable obtenue renvidée sous forme de bobine ( 10). Les ensembles d'entrelaçage ( 2,3) et d'imprégnation ( 6) peuvent être associés à des caisses aspirantes des- tinées à éliminer partie de l'eau, ces casses pouvant remplacer le poste de foulardage ( 5). Exemple 1: De manière connue au moyen de l'installation ( 2,3), on prépare une nappe "spunlace" ( 4) pesant 35 g/m 2 à base de fibres de coton blanchies cardées On règle la pres- sion des injecteurs ( 2,3) à 90 bars, et le diamètre des buses de l'injecteur à 0,12 mm La vitesse d'avancée de la nappe ( 1) est réglée à 60 m/min Après séchage de la nappe ( 4), puis renvidage immédiat (technique classique),25 on obtient une nappe "spunlace" présentant une excellente main, un bon toucher, mais qui dès le premier lavage, se délite entièrement et ne peut donc plus être réutilisé. Il s'agit donc d'une nappe à usage unique. Exemple 2: On répète l'exemple 1 Toutefois, la nappe ( 4) mouillée obtenue, après essorage ( 5), est imprégnée par foulardage d'une solution aqueuse d'une résine PAE com- mercialisée par HERCULES sous la dénomination "KYMENE 557 H" Par foulardage, on règle la quantité déposée (sec sur sec) à 0,8 % En ( 8), on sèche sur un cylindre à l'air traversant à 1500 C, puis on stocke la nappe "spun- lace" ( 9) imprégnée obtenue pendant deux semaines pour achever la réticulation-mûrissement de la résine PAE. Après huit lavages ménagers courants à 70 'C en ma- chine à laver par de l'eau additionnée de détergent du commerce, on observe sur la nappe "spunlace" imprégnée ( 9) obtenue aucune détérioration significative, aussi bien des propriétés mécaniques (résistance à l'abrasion, à la déchirure) que des propriétés textiles (toucher, drapé, souplesse). Exemple 3: On répète l'exemple 1 en ramenant la quantité dépo- sée à 0,2 %. La nappe "spunlace", imprégnée obtenue ( 9) résiste seulement à trois lavages ménagers. Exemple 4: On répète l'exemple 2 en remplaçant la nappe ( 1) par une feuille papetières à base de fibres de coton pesant environ 80 g/m 2. La résine PAE ne se fixe pas sur les films de coton et ne pénètre pas dans la feuille, de sorte que celle-ci n'est pas lavable et ne présente aucune propriété tex- tile de drapé ou de toucher. Le procédé selon l'invention présente de nombreux avantages par rapport à ceux commercialisés à ce jour On peut citer: l'absence de modification des caractéristiques de la nappe "spunlace", à base de coton, qui conserve toutes ses propriétés textiles, notamment de toucher, de sou- plesse, de drapé et d'absorption; une bonne conservation de ses propriétés textiles et des propriétés mécaniques, même après plusieurs lava- ges répétés; une bonne amélioration des propriétés à l'état humide. De la sorte, ces nappes peuvent être utilisées avec succès dans de nombreux domaines d'application o l'on recherche à la fois le toucher textile, des propriétés mécaniques et la possibilité d'être lavées plusieurs fois On peut citer les chiffons d'essuyage, les linges de table, de maison, la confection de vêtements, notam- ment de travail, les doublures, etc il REVENDICATIONS 1/ Procédé pour la fabrication d'une nappe non tis- sée "spunlace" à base de fibres de coton, qui consiste en continu: à faire avancer une nappe ( 1) à base de fibres de coton, à entrelacer ( 2,3) ces fibres à l'aide d'une plu- ralité de jets d'eau sous pression, à sécher ( 8) cette nappe entrelacée, et enfin, à réceptionner ( 10) la nappe "spunlace" ( 9) ainsi obtenue, caractérisé: en ce que après l'entrelaçage ( 2,3), et avant le séchage ( 8), on essore ( 5) l'eau libre contenue dans la nappe entrelacée ( 4); puis, en ce que on imprègne ( 6) cette nappe es- sorée au moyen d'une solution aqueuse d'une résine de polyamide-amine- épichlorhydrine (PAE) à raison, mesurée20 en produits secs, de 0,2 % à 1 % du poids des fibres de coton; et en ce que, après avoir exprimé l'excès de solu- tion, on sèche ( 8) la nappe imprégnée ( 7), à une tempéra- ture suffisante pour au moins amorcer la réticulation de25 la résine PAE déposée. 2/ Procédé selon la revendication 1, caractérisé en ce que la nappe ( 1) de fibres de base comprend pour par- tie majoritaire des fibres de coton. 3/ Procédé selon l'une des revendications 1 et 2, caractérisé en ce que la nappe ( 1) a un poids compris entre 30 et 300 g/m 2. 4/ Procédé selon l'une des revendications 1 à 3, caractérisé en ce qu'on essore ( 5) l'eau libre de la nappe mouillée entrelacée ( 4) par foulardage. / Procédé selon l'une des revendications 1 à 4, caractérisé en ce qu'on imprègne ( 6) par foulardage et en ce qu'on dépose (en produits secs) de 0,4 à 0,8 % de résine PAE. 6/ Procédé selon la revendication 4, caractérisé en ce que on sèche ( 8) la nappe imprégnée ( 7) de résine PAE à une température d'au moins 140 C. 7/ Procédé selon la revendication 6, caractérisé en ce que après séchage ( 8), on laisse la réticulation de la résine PAE se poursuivre à température ambiante sur la bobine pendant une à trois semaines. DEPOSANT: PERFOJET S A. MANDATAIRE: Cabinet LAURENT & CHARRAS -